(57)【特許請求の範囲】
【請求項１】
燃料電池に用いられる固体高分子電解質膜の機械的劣化を予測する方法であって、
前記固体高分子電解質膜の応力−歪み曲線に基づいて、前記固体高分子電解質膜が塑性変形して破断に至るまでの破断エネルギを算出する破断エネルギ算出工程と、
前記固体高分子電解質膜が膨潤・収縮したときに、該膨潤・収縮の１サイクルについて、前記固体高分子電解質膜の塑性変形によって吸収される塑性吸収エネルギを算出する塑性吸収エネルギ算出工程と、
前記破断エネルギ、および、前記塑性吸収エネルギに基づいて、前記固体高分子電解質膜が破断するまでの前記膨潤・収縮のサイクル数を算出するサイクル数算出工程と、
を備える方法。
【請求項２】
請求項１記載の方法であって、
前記応力−歪み曲線は、加湿環境下における前記固体高分子電解質膜について測定された応力−歪み曲線であり、
前記塑性吸収エネルギ算出工程は、
乾燥環境下における前記固体高分子電解質膜の平面方向の収縮量εｄを取得する工程と、
前記加湿環境下における前記固体高分子電解質膜の平面方向の膨潤量εｗを取得する工程と、
前記加湿環境下における前記応力−歪み曲線を参照して、降伏点における前記固体高分子電解質膜の歪み量εｂを取得する工程と、
前記加湿環境下における前記応力−歪み曲線を参照して、前記固体高分子電解質膜の降伏応力Ｓｂを取得する工程と、
下記式によって、前記塑性吸収エネルギＥを算出する工程と、
を含む方法。
Ｅ≒（εｗ−εｄ−εｂ）×Ｓｂ
【請求項３】
燃料電池に備えられた固体高分子電解質膜の機械的劣化を予測する劣化予測装置であって、
前記固体高分子電解質膜の応力−歪み曲線に基づいて導出された、前記固体高分子電解質膜が塑性変形して破断に至るまでの破断エネルギと、前記固体高分子電解質膜が膨潤・収縮する１サイクルの間に、前記固体高分子電解質膜の塑性変形によって吸収される塑性吸収エネルギと、に基づいて算出された、前記固体高分子電解質膜が破断するまでの前記膨潤・収縮のサイクル数を記憶する記憶部と、
前記燃料電池の起動回数をカウントする起動回数カウント部と、
前記サイクル数、および、前記起動回数に基づいて、前記固体高分子電解質膜の機械的劣化を予測する劣化予測部と、
を備える劣化予測装置。
【請求項４】
請求項３記載の劣化予測装置であって、さらに、
前記劣化予測部による予測結果に基づいて、前記固体高分子電解質膜の機械的劣化の程度、および、前記固体高分子電解質膜が破断するまでの残寿命の少なくとも一方を表示する表示部を備える、
劣化予測装置。
【請求項５】
請求項３または４記載の劣化予測装置であって、さらに、
前記固体高分子電解質膜の化学的劣化を予測するために用いられるパラメータ値を取得するパラメータ値取得部を備え、
前記劣化予測部は、さらに、前記取得されたパラメータ値に基づいて、前記固体高分子電解質膜の化学的劣化を予測する、
劣化予測装置。
【請求項６】
請求項５記載の劣化予測装置であって、さらに、
前記劣化予測部による予測結果に基づいて、前記固体高分子電解質膜の化学的劣化の程度、および、前記固体高分子電解質膜の残寿命の少なくとも一方を表示する表示部を備える、
劣化予測装置。
【請求項７】
請求項３ないし６のいずれかに記載の劣化予測装置であって、さらに、
前記劣化予測部による予測結果が、前記固体高分子電解質膜を交換すべき予測結果である場合に、前記固体高分子電解質膜の交換を促す警告を行う警告部を備える、
劣化予測装置。
【発明の詳細な説明】
【技術分野】
【０００１】
本発明は、燃料電池に用いられる固体高分子電解質膜の膨潤・収縮による機械的劣化を予測する技術に関するものである。
【背景技術】
【０００２】
燃料ガスと酸化剤ガスとの電気化学反応によって発電する燃料電池がエネルギ源として注目されている。この燃料電池には、電解質膜として固体高分子膜（固体高分子電解質膜）を用いた固体高分子型燃料電池がある。そして、従来、燃料電池について、固体高分子電解質膜の寿命を予測する種々の技術が提案されている。
【０００３】
例えば、下記特許文献１には、開回路放置試験とクロスオーバー量測定とを交互に繰り返す工程と、クロスオーバー量が所定値に達するまでに、燃料電池から排出されたフッ素の積算量を求める工程と、発電試験において排出されるフッ素の排出速度を求める工程と、フッ素の積算量と排出速度とに基づいて、高分子膜の寿命を算出する工程と、を含むことを特徴とする高分子膜の寿命予測試験方法が記載されている。この方法によれば、固体高分子電解質膜の化学的劣化による寿命を予測することができる。
【先行技術文献】
【特許文献】
【０００４】
【特許文献１】特開２００７−３１１０２７号公報
【特許文献２】特開２００９−２６５６７号公報
【発明の概要】
【発明が解決しようとする課題】
【０００５】
しかし、上記特許文献１に記載された技術では、高分子膜の寿命予測に際し、固体高分子電解質膜の機械的劣化については考慮されていなかった。
【０００６】
本発明は、上述の課題を解決するためになされたものであり、燃料電池に用いられる固体高分子電解質膜の機械的劣化を予測する技術を提供することを目的とする。なお、本明細書において、「燃料電池」という文言は、電解質膜として固体高分子電解質膜を用いた「固体高分子型燃料電池」を意味するものとする。
【課題を解決するための手段】
【０００７】
本発明は、上述の課題の少なくとも一部を解決するためになされたものであり、以下の形態又は適用例として実現することが可能である。
【０００８】
［適用例１］
燃料電池に用いられる固体高分子電解質膜の機械的劣化を予測する方法であって、
前記固体高分子電解質膜の応力−歪み曲線に基づいて、前記固体高分子電解質膜が塑性変形して破断に至るまでの破断エネルギを算出する破断エネルギ算出工程と、
前記固体高分子電解質膜が膨潤・収縮したときに、該膨潤・収縮の１サイクルについて、前記固体高分子電解質膜の塑性変形によって吸収される塑性吸収エネルギを算出する塑性吸収エネルギ算出工程と、
前記破断エネルギ、および、前記塑性吸収エネルギに基づいて、前記固体高分子電解質膜が破断するまでの前記膨潤・収縮のサイクル数を算出するサイクル数算出工程と、
を備える方法。
【０００９】
周知の通り、固体高分子電解質膜は、その材料に固有の弾性係数を有しており、固体高分子電解質膜に加えられる応力が弾性限界以下であって、歪み量が弾性領域内である場合には（弾性歪み）、その応力を取り除くことによって、固体高分子電解質膜は、弾性変形によって元の形状に収縮する。しかし、固体高分子電解質膜に加えられる応力が弾性限界を超えて、歪み量が塑性領域に達すると、固体高分子電解質膜は、塑性変形し（塑性歪み）、その応力が取り除かれて収縮しても、弾性歪みのみが回復され、塑性歪みは永久歪みとして固体高分子電解質膜に残留する。つまり、塑性変形によって、固体高分子電解質膜には、塑性吸収エネルギが吸収されて蓄積される。さらに、固体高分子電解質膜に加えられる応力が破断応力に達して、すなわち、固体高分子電解質膜に加えられる歪みが破断歪みに達して、固体高分子電解質膜に蓄積された塑性吸収エネルギの総和が破断エネルギに達すると、固体高分子電解質膜は破断する。
【００１０】
ところで、燃料電池では、発電、すなわち、燃料ガスと酸化剤ガスとの電気化学反応によって水（生成水）が生成される。このため、燃料電池に備えられる固体高分子電解質膜は、燃料電池の起動および停止の繰り返しによって、膨潤・収縮を繰り返す。このとき、固体高分子電解質膜の膨潤量（歪み量）は、弾性限界を超えて塑性領域に達し、塑性変形する。そして、固体高分子電解質膜には、塑性吸収エネルギが蓄積される。なお、燃料電池に備えられた固体高分子電解質膜の膨潤時、すなわち、燃料電池による発電時には、その歪み量は、常に塑性領域に達する。
【００１１】
適用例１の方法では、固体高分子電解質膜の上記破断エネルギ、および、上記塑性吸収エネルギに基づいて、換言すれば、上記破断エネルギを上記塑性吸収エネルギによって除することによって、固体高分子電解質膜が破断するまでの上記サイクル数を概算的に算出する。そして、この算出されたサイクル数と、実際の膨潤・収縮のサイクル数とを比較することによって、燃料電池に用いられる固体高分子電解質膜の機械的劣化を予測することができる。なお、適用例１の方法では、固体高分子電解質膜の膨潤・収縮の各サイクルについての塑性吸収エネルギは、それぞれ、ほぼ等しいものとしている。
【００１２】
［適用例２］
適用例１記載の方法であって、
前記応力−歪み曲線は、加湿環境下における前記固体高分子電解質膜について測定された応力−歪み曲線であり、
前記塑性吸収エネルギ算出工程は、
乾燥環境下における前記固体高分子電解質膜の平面方向の収縮量εｄを取得する工程と、
前記加湿環境下における前記固体高分子電解質膜の平面方向の膨潤量εｗを取得する工程と、
前記加湿環境下における前記応力−歪み曲線を参照して、降伏点における前記固体高分子電解質膜の歪み量εｂを取得する工程と、
前記加湿環境下における前記応力−歪み曲線を参照して、前記固体高分子電解質膜の降伏応力Ｓｂを取得する工程と、
下記式によって、前記塑性吸収エネルギＥを算出する工程と、
を含む方法。
Ｅ≒（εｗ−εｄ−εｂ）×Ｓｂ
【００１３】
適用例２の方法によって、燃料電池に用いられる固体高分子電解質膜の機械的劣化を、比較的簡易に近似的に予測することができる。なお、本適用例において、「乾燥環境下」および「加湿環境下」における温度や湿度は、任意に設定可能である。これらの値を燃料電池の使用環境に適合させることによって、燃料電池に用いられる固体高分子電解質膜の機械的劣化を、より精度良く予測することができる。
【００１４】
［適用例３］
適用例１または２記載の方法であって、
前記固体高分子電解質膜は、前記固体高分子電解質膜の表面に対して圧力が加えられた状態で使用される固体高分子電解質膜であり、
前記サイクル数算出工程は、前記固体高分子電解質膜の表面に対して前記圧力が加えられた状態における前記固体高分子電解質膜の含水量に基づいて定められた補正係数を用いて、前記塑性吸収エネルギまたは前記サイクル数を補正する工程を含む、
方法。
【００１５】
燃料電池は、一般に、固体高分子電解質膜の両面に、それぞれ、アノード、および、カソードを接合してなる膜電極接合体を、集電板によって挟持することによって構成される。つまり、燃料電池において、固体高分子電解質膜は、その表面に対して圧力が加えられた状態で使用される。このため、実際に燃料電池に備えられた固体高分子電解質膜の膨潤量は、固体高分子電解質膜の表面に対して圧力が加えられていない場合よりも小さい。したがって、適用例３の方法によって、実際に燃料電池に用いられている状態における固体高分子電解質膜の機械的劣化を、比較的精度良く予測することができる。なお、上記補正係数は、実験的、あるいは、解析的に求めることができる。
【００１６】
［適用例４］
燃料電池に備えられた固体高分子電解質膜の劣化を予測する劣化予測装置であって、
前記燃料電池の起動および停止の繰り返しによって、前記固体高分子電解質膜が膨潤・収縮したときの、前記固体高分子電解質膜が破断するまでの前記膨潤・収縮のサイクル数を記憶する記憶部と、
前記燃料電池の起動回数をカウントする起動回数カウント部と、
前記サイクル数、および、前記起動回数に基づいて、前記固体高分子電解質膜の機械的劣化を予測する劣化予測部と、
を備える劣化予測装置。
【００１７】
適用例４の劣化予測装置において、上記記憶部には、例えば、上述した適用例３の方法によって求められた上記サイクル数が記憶される。適用例４の劣化予測装置では、上記サイクル数、および、上記起動回数に基づいて、燃料電池に備えられた固体高分子電解質膜の機械的劣化を予測することができる。例えば、上記起動回数と上記サイクル数との差を算出したり、上記起動回数と上記サイクル数の商を算出したりすることによって、燃料電池に備えられた固体高分子電解質膜が破断するまでの残寿命や、固体高分子電解質膜の機械的劣化の程度を、予測、推定することができる。
【００１８】
［適用例５］
適用例４記載の劣化予測装置であって、さらに、
前記劣化予測部による予測結果に基づいて、前記固体高分子電解質膜の機械的劣化の程度、および、前記固体高分子電解質膜が破断するまでの残寿命の少なくとも一方を表示する表示部を備える、
劣化予測装置。
【００１９】
適用例５の劣化予測装置では、燃料電池のユーザが上記表示部を見ることによって、燃料電池に備えられた固体高分子電解質膜の機械的劣化の程度、および、破断するまでの残寿命の少なくとも一方を視認することができる。なお、上記表示部の表示態様は、アナログ表示であってもよいし、ディジタル表示であってもよい。
【００２０】
［適用例６］
適用例４または５記載の劣化予測装置であって、さらに、
前記固体高分子電解質膜の化学的劣化を予測するために用いられるパラメータ値を取得するパラメータ値取得部を備え、
前記劣化予測部は、さらに、前記取得されたパラメータ値に基づいて、前記固体高分子電解質膜の化学的劣化を予測する、
劣化予測装置。
【００２１】
適用例６の劣化予測装置によって、燃料電池に備えられた固体高分子電解質膜の機械的劣化の予測とともに、固体高分子電解質膜の化学的劣化を予測することができる。さらに、上記パラメータ値取得部が取得するパラメータ値を適宜選択することによって、固体高分子膜を備える膜電極接合体の化学的劣化を予測するようにすることも可能である。なお、上記パラメータ値としては、種々のパラメータ値を適用することが可能である。このパラメータ値としては、例えば、燃料電池のアノードやカソードから排出される排出ガスに含まれる所定のガスやイオンの濃度や、燃料電池におけるアノードとカソードとの間の電圧（いわゆるセル電圧）等が挙げられる。
【００２２】
［適用例７］
適用例６記載の劣化予測装置であって、さらに、
前記劣化予測部による予測結果に基づいて、前記固体高分子電解質膜の化学的劣化の程度、および、前記固体高分子電解質膜の残寿命の少なくとも一方を表示する表示部を備える、
劣化予測装置。
【００２３】
適用例７の劣化予測装置では、燃料電池のユーザが上記表示部を見ることによって、燃料電池に備えられた固体高分子電解質膜の化学的劣化の程度、および、固体高分子電解質膜の残寿命の少なくとも一方を視認することができる。
【００２４】
［適用例８］
適用例４ないし７のいずれかに記載の劣化予測装置であって、さらに、
前記劣化予測部による予測結果が、前記固体高分子電解質膜を交換すべき予測結果である場合に、前記固体高分子電解質膜の交換を促す警告を行う警告部を備える、
劣化予測装置。
【００２５】
適用例８の劣化予測装置によって、燃料電池のユーザに対して、燃料電池に備えられた固体高分子電解質膜の交換を促すようにすることができる。なお、上記警告部としては、例えば、警告ランプや警告ブザーを用いることができる。
【００２６】
本発明は、上述した種々の特徴を必ずしも全て備えている必要はなく、その一部を省略したり、適宜、組み合わせたりして構成することができる。また、本発明は、上述の劣化予測装置としての構成の他、これを実現するコンピュータプログラム、およびそのプログラムを記録した記録媒体、そのプログラムを含み搬送波内に具現化されたデータ信号など種々の態様で実現することが可能である。なお、それぞれの態様において、先に示した種々の付加的要素を適用することが可能である。
【００２７】
本発明をコンピュータプログラムまたはそのプログラムを記録した記録媒体等として構成する場合には、上述の劣化予測装置の動作を制御するプログラム全体として構成するものとしてもよいし、本発明の機能を果たす部分のみを構成するものとしてもよい。また、記録媒体としては、フレキシブルディスクやＣＤ−ＲＯＭ、ＤＶＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読み取り可能な種々の媒体を利用できる。
【図面の簡単な説明】
【００２８】
【図１】本発明の一実施例としての劣化予測装置１００の概略構成を示す説明図である。
【図２】劣化予測装置１００の動作処理の流れを示すフローチャートである。
【図３】本実施例の固体高分子電解質膜の機械的劣化の予測方法の概要を示すための説明図である。
【図４】本実施例における許容サイクル数の算出の流れを示すフローチャートである。
【図５】固体高分子電解質膜の各種状況下における寸法をそれぞれ模式的に示す説明図である。
【図６】変形例の一例としての固体高分子電解質膜の応力−歪み曲線を示す説明図である。
【発明を実施するための形態】
【００２９】
以下、本発明の実施の形態について、実施例に基づき以下の順序で説明する。
Ａ．劣化予測装置の構成：
Ｂ．劣化予測装置の動作処理：
Ｃ．固体高分子電解質膜の機械的劣化の予測方法：
Ｄ．変形例：
【００３０】
Ａ．劣化予測装置の構成：
図１は、本発明の一実施例としての劣化予測装置１００の概略構成を示す説明図である。この劣化予測装置１００は、燃料電池（固体高分子型燃料電池）を備える燃料電池システム（図示省略）に並設される。燃料電池では、発電、すなわち、燃料ガスと酸化剤ガスとの電気化学反応によって水（生成水）が生成される。このため、燃料電池に備えられる固体高分子電解質膜は、燃料電池の起動および停止の繰り返しによって、膨潤・収縮を繰り返す。また、燃料電池に備えられる固体高分子電解質膜には、経時的に、化学的劣化が生じる。そこで、劣化予測装置１００は、後述するように、例えば、燃料電池が備える固体高分子電解質膜の機械的劣化を予測したり、固体高分子電解質膜や膜電極接合体の化学的劣化を予測したりする。なお、これらの劣化予測方法については、後から詳述する。
【００３１】
図示するように、劣化予測装置１００は、起動回数カウント部１０と、パラメータ値取得部２０と、記憶部３０と、劣化予測部４０と、表示部５０と、警告部６０と、を備える。
【００３２】
起動回数カウント部１０は、図示しない燃料電池の起動ごとに、燃料電池の起動回数をカウントする。なお、起動回数カウント部１０には、図示しないリセット操作部（例えば、リセットボタン）が設けられている。そして、このリセット操作部は、燃料電池に備えられた膜電極接合体、すなわち、固体高分子電解質膜が交換されたとき、あるいは、燃料電池が交換されたときに、累算された燃料電池の起動回数を０（ゼロ）にリセットすべく、ユーザによって操作される。そして、起動回数カウント部１０は、上記リセット操作部が操作されたときに、燃料電池の起動回数を、０（ゼロ）にリセットする。
【００３３】
パラメータ値取得部２０は、燃料電池システムから、固体高分子電解質膜や膜電極接合体の化学的劣化を予測するために用いられる各種パラメータ値を取得する。このパラメータ値としては、例えば、燃料電池のアノードやカソードから排出される排出ガスに含まれる所定のガスやイオンの濃度や、燃料電池におけるアノードとカソードとの間の電圧（いわゆるセル電圧）等が挙げられる。
【００３４】
記憶部３０は、固体高分子電解質膜の機械的劣化や、固体高分子電解質膜や膜電極接合体の化学的劣化を予測するために用いられる各種データを記憶する。記憶部３０は、例えば、固体高分子電解質膜の機械的劣化を予測するために用いられるデータの１つとして、燃料電池の起動および停止の繰り返しによって、固体高分子電解質膜が膨潤・収縮したときに、固体高分子電解質膜が破断するまでに許容される膨潤・収縮のサイクル数である許容サイクル数を記憶する。この許容サイクル数は、後述する方法によって、予め算出されている。
【００３５】
劣化予測部４０は、記憶部３０を参照して、後述するように、上述した許容サイクル数、および、起動回数カウント部１０によってカウントされた燃料電池の起動回数に基づいて、燃料電池に備えられた固体高分子電解質膜の機械的劣化を予測する。また、劣化予測部４０は、パラメータ値取得部２０によって取得された各種パラメータ値に基づいて、固体高分子電解質膜や膜電極接合体の化学的劣化を予測する。劣化予測部４０は、例えば、先述した燃料電池のアノードやカソードから排出された定ガスの濃度に基づいて、化学的劣化による固体高分子電解質膜のピンホールの有無を判断したり、燃料電池のアノードやカソードから排出された所定のイオン（例えば、固体高分子電解質膜がいわゆるフッ素系の固体高分子電解質膜である場合には、フッ素イオン）の濃度に基づいて、固体高分子電解質膜の化学的劣化を予測したり、セル電圧に基づいて、膜電極接合体における電極（触媒層）の劣化を予測することができる。
【００３６】
表示部５０は、劣化予測部４０による予測結果に基づいて、固体高分子電解質膜の機械的劣化の程度、および、固体高分子電解質膜の化学的劣化の程度を表示する。燃料電池のユーザは、この表示部５０を見ることによって、固体高分子電解質膜の機械的劣化の程度や、化学的劣化の程度を視認することができる。なお、表示部５０の表示態様は、アナログ表示であってもよいし、ディジタル表示であってもよい。
【００３７】
警告部６０は、劣化予測部４０による予測結果が、固体高分子電解質膜を交換すべき予測結果である場合に、固体高分子電解質膜の交換を促す警告を行う。警告部６０としては、例えば、警告ランプや警告ブザーを用いることができる。この警告部６０によって、燃料電池のユーザに対して、固体高分子電解質膜の交換を促すようにすることができる。
【００３８】
Ｂ．劣化予測装置の動作処理：
図２は、劣化予測装置１００の動作処理の流れを示すフローチャートである。この処理は、燃料電池が起動されるごとに実行される処理である。
【００３９】
劣化予測装置１００は、燃料電池が起動されると、起動回数カウント部１０によって、燃料電池の起動回数をカウントする（ステップＳ１００）。そして、劣化予測装置１００は、劣化予測部４０によって、記憶部３０を参照し、燃料電池の起動回数が許容サイクル数よりも大きいか否かを判断する（ステップＳ１１０）。燃料電池の起動回数が許容サイクル数よりも大きい場合には（ステップＳ１１０：ＹＥＳ）、劣化予測装置１００は、警告部６０によって、ユーザに対して、固体高分子電解質膜を交換すべき警告を行う（ステップＳ１５０）。例えば、警告ランプを点灯あるいは点滅させたり、警告ブザーを鳴らしたりする。燃料電池の起動回数が許容サイクル数よりも大きい場合には、固体高分子電解質膜に、継続使用に不適な程度の機械的劣化が生じていると考えられるからである。
【００４０】
一方、ステップＳ１１０において、燃料電池の起動回数が許容回数以下である場合には（ステップＳ１１０：ＮＯ）、劣化予測装置１００は、パラメータ値取得部２０によって、固体高分子電解質膜の化学的劣化を予測するために用いられる各種パラメータ値を取得する（ステップＳ１２０）。そして、劣化予測装置１００は、劣化予測部４０によって、記憶部３０を参照し、取得した各種パラメータ値に基づいて、固体高分子電解質膜に、継続使用に不適な程度の化学的劣化が生じているか否かを判断する（ステップＳ１３０）。上記パラメータ値としては、先に説明したように、例えば、燃料電池のアノードやカソードから排出される排出ガスに含まれる所定のガスやイオンの濃度や、燃料電池におけるアノードとカソードとの間の電圧（いわゆるセル電圧）等が挙げられる。
【００４１】
ステップＳ１３０において、劣化予測部４０は、先に説明したように、例えば、燃料電池のアノードやカソードから排出された定ガスの濃度に基づいて、化学的劣化による固体高分子電解質膜のピンホールの有無を判断したり、燃料電池のアノードやカソードから排出された所定のイオン（例えば、固体高分子電解質膜がいわゆるフッ素系の固体高分子電解質膜である場合には、フッ素イオン）の濃度に基づいて、固体高分子電解質膜の化学的劣化を予測したり、セル電圧に基づいて、膜電極接合体における電極（触媒層）の劣化を予測することができる。
【００４２】
固体高分子電解質膜に、継続使用に不適な程度の化学的劣化が生じていると判断された場合には（ステップＳ１３０：ＹＥＳ）、劣化予測装置１００は、警告部６０によって、ユーザに対して、固体高分子電解質膜を交換すべき警告を行う（ステップＳ１５０）。なお、ステップＳ１５０において、固体高分子電解質膜の機械的劣化に基づく警告方法と、化学的劣化に基づく警告方法とは、同一方法としてもよいし、別方法段としてもよい。
【００４３】
ステップＳ１３０において、固体高分子電解質膜に、継続使用に不適な程度の化学的劣化が生じていない場合には（ステップＳ１３０：ＮＯ）、劣化予測装置１００は、表示部５０に、固体高分子電解質膜の予測残寿命を表示する（ステップＳ１４０）。
【００４４】
本実施例では、表示部５０には、ステップＳ１１０に基づく固体高分子電解質膜の機械的劣化についての予測残寿命と、ステップＳ１３０に基づく固体高分子電解質膜の化学的劣化についての予測残寿命とが別個に表示されるものとした。ステップＳ１１０に基づく固体高分子電解質膜の機械的劣化についての予測残寿命は、例えば、燃料電池の起動回数と後述する許容サイクル数との差を算出したり、燃料電池の起動回数と許容サイクル数の商を算出したりすることによって算出される。また、ステップＳ１３０に基づく固体高分子電解質膜の化学的劣化についての予測残寿命は、固体高分子電解質膜に化学的劣化が生じていない場合のパラメータ値と、固体高分子電解質膜に化学的劣化が生じている場合のパラメータ値との比較によって算出される。
【００４５】
その後、劣化予測装置１００は、燃料電池の運転が停止されたか否かを判断する（ステップＳ１６０）。燃料電池の運転が停止された場合には（ステップＳ１６０：ＹＥＳ）、劣化予測装置１００は、動作を終了する。一方、燃料電池の運転が停止されていない場合には（ステップＳ１６０：ＮＯ）、劣化予測装置１００は、処理をステップＳ１２０に戻す。
【００４６】
Ｃ．固体高分子電解質膜の機械的劣化の予測方法：
図３は、先に説明した劣化予測装置１００における劣化予測部４０が行う、本実施例の固体高分子電解質膜の機械的劣化の予測方法の概要を示すための説明図である。固体高分子電解質膜の応力−歪み曲線（Ｓ−Ｓカーブ）を示した。なお、図示した応力−歪み曲線では、理解を容易にするため、塑性領域において、固体高分子電解質膜の歪み量が増大しても応力は一定であるものとした。
【００４７】
図３（ａ）に示したように、膨潤によって、固体高分子電解質膜が弾性限界を超えてさらに歪み、塑性領域において、固体高分子電解質膜の歪み量が破断歪みに達すると、固体高分子電解質膜は破断する。図３（ａ）において、応力−歪み曲線で囲まれた領域、すなわち、ハッチングを付して示した領域の面積が、固体高分子電解質膜が塑性変形して破断に至るまでの破断エネルギとなる。
【００４８】
周知の通り、固体高分子電解質膜は、その材料に固有の弾性係数を有しており、固体高分子電解質膜に加えられる応力が弾性限界以下であって、歪み量が弾性領域内である場合には（弾性歪み）、その応力を取り除くことによって、固体高分子電解質膜は、弾性変形によって元の形状に収縮する。例えば、図３（ｂ）において、弾性領域における点Ｏから点Ａまでの固体高分子電解質膜の弾性歪みは、固体高分子電解質膜に加えられる応力を取り除くことによって、点Ｏに戻る。
【００４９】
しかし、固体高分子電解質膜に加えられる応力が弾性限界を超えて、歪み量が塑性領域に達すると、固体高分子電解質膜は、塑性変形し（塑性歪み）、その応力が取り除かれて収縮しても、弾性歪みのみが回復され、塑性歪みは永久歪みとして固体高分子電解質膜に残留する。例えば、図３（ｂ）において、膨潤によって、点Ｏ→点Ａ→点Ｂのように塑性変形した固体高分子電解質膜は、応力が取り除かれて収縮しても、点Ｃにしか戻らない。つまり、塑性変形によって、固体高分子電解質膜には、塑性吸収エネルギが吸収されて蓄積される。なお、燃料電池に備えられた固体高分子電解質膜の膨潤時、すなわち、燃料電池による発電時には、その歪み量は、常に塑性領域に達する。
【００５０】
図３（ｂ）に示した例では、図中に矢印とともに示したように、固体高分子電解質膜が膨潤し、その後、収縮した場合（点Ｏ→点Ａ→点Ｂ→点Ｃ）、その軌跡において、線分ＯＡと線分ＢＣとは平行となり、ハッチングを付して示した平行四辺形ＯＡＢＣの面積が、固体高分子電解質膜の膨潤・収縮の１サイクルについての塑性吸収エネルギとして、固体高分子電解質膜に蓄積される。そして、固体高分子電解質膜が、膨潤・収縮を複数サイクル繰り返し、固体高分子電解質膜に蓄積された塑性吸収エネルギの総和が破断エネルギに達すると、固体高分子電解質膜は破断する。
【００５１】
そこで、本実施例では、図３（ａ）に示した固体高分子電解質膜の破断エネルギを、図３（ｂ）に示した固体高分子電解質膜の膨潤・収縮の１サイクルについての塑性吸収エネルギで除することによって、固体高分子電解質膜が破断するまでの膨潤・収縮のサイクル数を概算的に算出する。なお、本実施例では、固体高分子電解質膜の膨潤・収縮の各サイクルについての塑性吸収エネルギは、それぞれ、ほぼ等しいものとしている。
【００５２】
そして、この算出されたサイクル数に、後述する補正係数Ｗを乗ずることによって、許容サイクル数を算出する。なお、許容サイクル数は、先に説明したように、固体高分子電解質膜が実際に燃料電池に備えられ、燃料電池の起動および停止の繰り返しによって、固体高分子電解質膜が膨潤・収縮したときに、固体高分子電解質膜が破断するまでに許容される膨潤・収縮のサイクル数である。このため、補正係数Ｗは、固体高分子電解質膜が実際に燃料電池に備えられている状態を考慮して設定されている。この補正係数Ｗについては、後述する。
【００５３】
図４は、本実施例における許容サイクル数の算出の流れを示すフローチャートである。また、図５は、固体高分子電解質膜の各種状況下における寸法をそれぞれ模式的に示す説明図である。なお、図５に模式的に示した各寸法は、それぞれ、固体高分子電解質膜の平面方向の寸法を表している。
【００５４】
図５（ａ）に、室温（例えば、２５（℃））、常湿（例えば、相対湿度：５０（％））の環境下で切り出された固体高分子電解質膜の寸法を示した。なお、常湿とは、日本工業規格によれば、相対湿度が４５〜８５（％）の範囲を言う。
【００５５】
また、図５（ｂ）に、収縮時（乾燥時）の固体高分子電解質膜の寸法を示した。なお、図５（ｂ）では、図５（ａ）に示した固体高分子電解質膜の両面に、それぞれ、アノード、および、カソードを形成することによって膜電極接合体を作製し、この膜電極接合体の両面に、それぞれ、ガス拡散層を熱圧着して、固体高分子電解質膜が収縮した状態であって、固体高分子電解質膜の伸縮が拘束された状態の固体高分子電解質膜の寸法を示した。この乾燥環境下における固体高分子電解質膜の収縮量を収縮量εｄとする。この収縮量εｄの値は、例えば、固体高分子電解質膜が切り出された環境条件や、上述したガス拡散層の熱圧着の条件に応じて変化する。
【００５６】
また、図５（ｃ）に、膨潤時の固体高分子電解質膜の寸法を示した。なお、図５（ｃ）では、図５（ａ）に示した固体高分子膜の伸縮が拘束されていない状態で、燃料電池の運転環境下、すなわち、加湿環境下（湿潤環境下）において膨潤したときの固体高分子電解質膜の寸法を示している。
【００５７】
また、図５（ｄ）に、膨潤時の固体高分子電解質膜の寸法を示した。なお、図５（ｄ）では、固体高分子電解質膜の伸縮が拘束された状態（図５（ｂ）参照）で、燃料電池の運転環境下、すなわち、加湿環境下（湿潤環境下）におかれたときの固体高分子電解質膜の寸法を示している。図５（ｂ）と図５（ｄ）との比較からも分かるように、伸縮が拘束された固体高分子電解質膜の膨潤時の寸法（図５（ｄ））は、収縮時（乾燥時）の固体高分子電解質膜の寸法（図５（ｂ））とほぼ等しい。この伸縮が拘束された固体高分子電解質膜が、加湿環境下において、伸縮が拘束されていなければ膨潤していたはずの仮想的な膨潤量を、加湿環境下における膨潤量εｗとする。
【００５８】
本実施例における許容サイクル数の算出では、図４に示したように、まず、図５（ｂ）に示した乾燥環境下における収縮量εｄを取得する（ステップＳ２００）。そして、図５（ｄ）に示した加湿環境下における膨潤量εｗを取得する（ステップＳ２１０）。また、上記加湿環境下における応力−歪み曲線を取得する（ステップＳ２２０）。これらは、予め、実験的に取得する。なお、ステップＳ２００〜２２０の順序は、任意に変更可能である。
【００５９】
次に、上記加湿環境下における応力−歪み曲線を参照して、降伏点における固体高分子電解質膜の歪み量である降伏歪みεｂ、および、降伏点における固体高分子電解質膜の応力である降伏応力Ｓｂを取得する（ステップＳ２３０）。例えば、図３（ｂ）に示した応力−歪み曲線では、点Ａが降伏点であり、点Ａにおける歪み量が降伏歪みεｂ、点Ａにおける応力が降伏応力Ｓｂである。そして、上記加湿環境下における応力−歪み曲線に基づいて、固体高分子電解質膜の破断エネルギ（図３（ａ）参照）を算出する（ステップＳ２４０）。なお、ステップＳ２３０と、ステップＳ２４０との順序は、入れ替えてもよい。
【００６０】
次に、燃料電池の起動および停止による固体高分子電解質膜の膨潤・収縮の１サイクルについての塑性吸収エネルギＥを算出する（ステップＳ２５０）。本実施例では、この塑性吸収エネルギＥは、下記式（１）によって算出するものとした。
Ｅ≒（εｗ−εｄ−εｂ）×Ｓｂ  ・・・（１）
【００６１】
例えば、図３（ｂ）において、点Ｂにおける歪み量が上記式（１）におけるεｗに相当し、点Ａ（降伏点）における歪み量が上記式（１）におけるεｂに相当し、点Ｏにおける歪み量が上記式（１）における（−εｄ）に相当し、点Ａ（降伏点）における応力が上記式（１）におけるＳｂに相当する。すなわち、上記式（１）における（εｗ−εｄ−εｂ）は、図３（ｂ）に描かれた平行四辺形ＯＡＢＣの底辺の長さに相当する。また、上記式（１）におけるＳｂは、図３（ｂ）に描かれた平行四辺形ＯＡＢＣの高さに相当する。そして、上記式（１）において算出される塑性吸収エネルギＥは、図３（ｂ）に描かれた平行四辺形ＯＡＢＣの面積に相当する。
【００６２】
図４におけるステップＳ２５０の後、固体高分子電解質膜が破断に至るサイクル数を算出する（ステップＳ２６０）。このサイクル数は、先に説明したように、ステップＳ２４０において算出された固体高分子電解質膜の破断エネルギを、ステップＳ２５０において算出された塑性吸収エネルギＥによって除することによって算出される。そして、この算出されたサイクル数に、補正係数Ｗを乗ずることによって、許容サイクルを算出する（ステップＳ２７０）。なお、補正係数Ｗは１よりも大きい値となる。上述したように、補正係数Ｗを用いて許容サイクル数を算出するのは、以下の理由による。
【００６３】
すなわち、固体高分子電解質膜が実際に燃料電池に備えられる場合には、固体高分子電解質膜を備える膜電極接合体が、集電板によって挟持され、固体高分子電解質膜の表面に対して圧力が加えられる。このため、実際に燃料電池に備えられた固体高分子電解質膜では、その表面に加えられた圧力の影響によって、加湿環境下における膨潤量εｗが、固体高分子電解質膜の表面に圧力が加えられていない場合よりも小さくなる。これは、固体高分子電解質膜の表面に対して圧力が加えられている場合には、加湿環境下における固体高分子電解質膜の含水量が、固体高分子電解質膜の表面に圧力が加えられていない場合よりも少なくなるからである。そして、ステップＳ２６０において算出されたサイクル数は、固体高分子電解質膜の表面に圧力が加えられていない場合の値であり、実際に燃料電池に備えられた固体高分子電解質膜が破断するまでの膨潤・収縮のサイクル数（許容サイクル数）は、ステップＳ２６０において算出されたサイクル数より大きな値となるからである。
【００６４】
なお、上記補正係数Ｗは、固体高分子電解質膜の表面に対して圧力が加えられた状態における固体高分子電解質膜の含水量に基づいて定められ、含水量の逆数により展開される級数で表すことができる。具体的には、補正係数Ｗは、近似的に、下記式（２）によって求められる。
【００６５】
【数１】
0005504932.tif 000002
【００６６】
ここで、ａｊは、ｊ次の展開関数である。以上の流れによって、許容サイクルは算出される。
【００６７】
なお、劣化予測装置１００における記憶部３０に記憶される許容サイクル、すなわち、図２に示した劣化予測装置１００の動作処理のステップＳ１１０において参照される許容サイクルは、上記式（２）によって算出された許容サイクル数に、所定の安全率（係数）が乗じられている。この安全率は、例えば、固体高分子電解質膜や燃料電池の製造誤差やバラつきを考慮して、固体高分子電解質膜に、継続使用に不適な程度の機械的劣化が生じる前に、確実に、ユーザに対して、固体高分子電解質膜を交換すべき警告を行うことができるように設定されている。
【００６８】
以上説明した本実施例の劣化予測装置１００によれば、燃料電池に備えられた固体高分子電解質膜が破断するまでの残寿命や、固体高分子電解質膜の機械的劣化の程度を、予測、推定することができる。また、本実施例の固体高分子電解質膜の機械的劣化の予測方法によれば、燃料電池に用いられる固体高分子電解質膜の機械的劣化を予測することができる。
【００６９】
また、本実施例の劣化予測装置１００では、燃料電池に備えられた固体高分子電解質膜の機械的劣化の予測とともに、固体高分子電解質膜や、固体高分子膜を備える膜電極接合体の化学的劣化を予測することも可能である。
【００７０】
Ｄ．変形例：
以上、本発明の実施の形態について説明したが、本発明はこのような実施の形態になんら限定されるものではなく、その要旨を逸脱しない範囲内において種々なる態様での実施が可能である。例えば、以下のような変形が可能である。
【００７１】
Ｄ１．変形例１：
上記実施例では、図３に示した固体高分子電解質膜の応力−歪み曲線は、塑性領域において、固体高分子電解質膜の歪み量が増大しても応力は一定であるものとしたが、本発明は、これに限られない。
【００７２】
図６は、変形例の一例としての固体高分子電解質膜の応力−歪み曲線を示す説明図である。図６に示した固体高分子電解質膜の応力−歪み曲線では、図３に示した固体高分子電解質膜の応力−歪み曲線とは異なり、塑性領域においても、固体高分子電解質膜の歪み量の増大に伴い、応力も増大している。このような応力−歪み曲線を有する固体高分子電解質膜については、固体高分子電解質膜の機械的劣化の予測において、塑性吸収エネルギの算出に際して、例えば、降伏点における歪み量と破断点における歪み量との相加平均、および、降伏点における応力と破断点における応力との相加平均をそれぞれ求め、これらの値を用いて、塑性吸収エネルギの算出を行うようにすればよい。また、応力−歪み曲線が塑性領域において湾曲している場合には、塑性吸収エネルギの算出方法を、適宜、変更するようにすればよい。
【００７３】
また、上記実施例では、上記式（１）によって、塑性吸収エネルギＥを近似的に算出するものとしたが、本発明は、これに限られない。他の方法や演算式によって、塑性吸収エネルギＥの算出を行うようにしてもよい。
【００７４】
Ｄ２．変形例２：
上記実施例では、劣化予測装置１００における表示部５０は、固体高分子電解質膜の機械的劣化の程度、および、固体高分子電解質膜の化学的劣化の程度を表示するものとしたが、本発明は、これに限られない。表示部５０は、固体高分子電解質膜の機械的劣化の程度、および、固体高分子電解質膜の化学的劣化の程度を表示する代わりに、あるいは、固体高分子電解質膜の機械的劣化の程度、および、固体高分子電解質膜の化学的劣化の程度を表示することに加えて、固体高分子電解質膜の残寿命を表示するようにしてもよい。
【００７５】
Ｄ３．変形例３：
上記実施例では、劣化予測装置１００は、パラメータ値取得部２０を備え、劣化予測部４０は、燃料電池が備える固体高分子電解質膜の化学的劣化の予測を行うものとしたが、これを省略するようにしてもよい。
【００７６】
Ｄ４．変形例４：
上記実施例では、劣化予測装置１００は、警告部６０を備えるものとしたが、本発明は、これに限られない。劣化予測装置１００において、警告部６０を省略するようにしてもよい。
【００７７】
Ｄ５．変形例５：
上記実施例では、劣化予測装置１００は、表示部５０を備えるものとしたが、本発明は、これに限られない。劣化予測装置１００において、表示部５０を省略するようにしてもよい。
【００７８】
Ｄ６．変形例６：
上記実施例では、図２に示した劣化予測装置１００の動作処理のステップＳ１１０において、起動回数が許容サイクル数よりも大きい場合に、ステップＳ１５０に進むものとしたが、本発明は、これに限られない。これと並行して、ステップＳ１２０にも進むものとしてもよい。
【００７９】
Ｄ７．変形例７：
上記実施例では、図４に示した許容サイクル数の算出に際し、ステップＳ２７０において、ステップＳ２６０において算出されたサイクル数に補正係数Ｗを乗ずることによって、許容サイクル数を算出するものとしたが、本発明は、これに限られない。ステップＳ２５０において塑性吸収エネルギを算出する際に、固体高分子電解質膜の膨潤量について、固体高分子電解質膜の表面に対して圧力が加えられた状態を考慮して求められた補正係数を用いて、塑性吸収エネルギを補正するようにしてもよい。この場合には、ステップＳ２７０において算出される許容サイクル数と同等のサイクル数が、ステップＳ２６０において算出されることになる。
【００８０】
Ｄ８．変形例８：
上記実施例では、図４に示した許容サイクル数の算出に際し、ステップＳ２７０において、上記式（２）によって求められる補正係数Ｗを用いるものとしたが、本発明は、これに限られない。許容サイクル数の算出に、他の補正係数を用いるものとしてもよい。また、燃料電池に備えられていない固体高分子電解質膜、すなわち、その表面に対して圧力が加えられていない状態の固体高分子電解質膜の機械的劣化を評価する場合（例えば、固体高分子電解質膜の機械的劣化についての加速試験を行う場合）には、上記実施例における補正係数Ｗを省略するようにしてもよい。
【符号の説明】
【００８１】
１００…劣化予測装置
１０…起動回数カウント部
２０…パラメータ値取得部
３０…記憶部
４０…劣化予測部
５０…表示部
６０…警告部
【図１】
0005504932.tif 000003
【図２】
0005504932.tif 000004
【図３】
0005504932.tif 000005
【図４】
0005504932.tif 000006
【図５】
0005504932.tif 000007
【図６】
0005504932.tif 000008